(57)【要約】本発明は、第VIB族および第VIII族の金属を含む群から選択される少なくとも１種の水素化脱水素金属と、担体とを含み、該担体は、少なくとも１つのシリカアルミナと、単独のまたは少なくとも１つのＺＢＭ−３０ゼオライトと混合された、少なくとも１つのＣＯＫ−７ゼオライトとを含む触媒に関する。本発明はまた、前記触媒を用いた炭化水素供給原料の水素化分解方法に関する。【特許請求の範囲】
【請求項１】
第VIB族金属および第VIII族金属からなる群より選択される少なくとも１種の水素化脱水素金属と担体とを含み、該担体は、少なくとも１つのシリカ−アルミナと、単独の又は少なくとも１つのＺＢＭ−３０ゼオライトと混合された少なくとも１つのＣＯＫ−７ゼオライトとを含む触媒。
【請求項２】
前記ＣＯＫ‐７ゼオライトは、トリエチレンテトラミン有機テンプレートの存在下に合成される、請求項１に記載の触媒。
【請求項３】
前記ＺＢＭ‐３０ゼオライトは、トリエチレンテトラミン有機テンプレートの存在下に合成される、請求項１または２に記載の触媒。
【請求項４】
前記担体は、構造型ＴＯＮ、構造型ＦＥＲ、構造型ＭＴＴのゼオライトからなる群より選択される少なくとも１種のゼオライトも含む、請求項１〜３のいずれか１つに記載の触媒。
【請求項５】
前記シリカ‐アルミナは、５重量％超かつ９５重量％以下の量のシリカ（ＳｉＯ２）を含み、前記シリカ‐アルミナは以下の特性を有する、請求項１〜４のいずれか１つに記載の触媒：
・水銀ポロシメトリーにより測定された平均細孔径が、２０〜１４０Åの範囲である；
・水銀ポロシメトリーにより測定された総細孔容積が、０．１〜０．５ｍｌ／ｇの範囲である；
・窒素ポロシメトリーにより測定された総細孔容積が、０．１〜０．５ｍｌ／ｇの範囲である；
・ＢＥＴ比表面積が、１００〜５５０ｍ２／ｇの範囲である；
・水銀ポロシメトリーにより測定された、１４０Åを超える径の細孔に含まれる細孔容積が、０．１ｍｌ／ｇ未満である；
・水銀ポロシメトリーにより測定された、１６０Åを超える径の細孔に含まれる細孔容積が、０．１ｍｌ／ｇ未満である；
・水銀ポロシメトリーにより測定された、２００Åを超える径の細孔に含まれる細孔容積が、０．１ｍｌ／ｇ未満である；
・水銀ポロシメトリーにより測定された、５００Åを超える径の細孔に含まれる細孔容積が、０．ｌｍｌ／ｇ未満である；
・Ｘ線回折図が、アルファ、ロー、カイ、エータ、ガンマ、カッパ、シータ及びデルタアルミナからなる群に含まれる少なくとも１種の遷移アルミナの主要な特徴的ピークを少なくとも含む。
【請求項６】
第VIII族金属は、白金およびパラジウムから選択される、請求項５に記載の触媒。
【請求項７】
第VIII族金属は、鉄、コバルトおよびニッケルから選択される、請求項６に記載の触媒。
【請求項８】
第VIB族金属は、タングステンおよびモリブデンから選択される、請求項１〜７のいずれか１つに記載の触媒。
【請求項９】
第VIB族金属および第VIII族金属からなる群から選択される水素化脱水素元素の量は、前記触媒の全質量に対して０．１〜６０重量％の範囲である、請求項６〜８のいずれか１つに記載の触媒。
【請求項１０】
請求項１〜９のいずれか１つに記載の触媒を用いる水素化分解方法。
【請求項１１】
ワンススルー方法である、請求項１０に記載の水素化分解方法。
【請求項１２】
二工程方法である、請求項１０に記載の水素化分解方法。
【請求項１３】
温度が２３０℃以上、圧力が少なくとも２ＭＰａかつ１２ＭＰａ未満、水素の最小量が１００Ｎｌ／ｌ（供給原料）、かつ毎時空間速度が０．１５〜１０ｈ−１の範囲である、穏やかな水素化分解条件下に行われる、請求項１０〜１２のいずれか１つに記載の水素化分解方法。
【請求項１４】
温度が２３０℃以上、圧力が５ＭＰａ超、水素の最小量が１００Ｎｌ／ｌ（供給原料）、かつ毎時空間速度通常０．１５〜１０ｈ−１の範囲である、高圧の水素化分解条件下に行われる、請求項１０〜１２のいずれか１つに記載の水素化分解方法。
【請求項１５】
供給原料が、ガソリン、灯油、軽油、真空軽油、常圧残渣、真空残渣、常圧蒸留物、真空蒸留物、重質燃料、石油、ワックス及びパラフィン、使用済み石油、脱アスファルト残渣又は原油、熱転化法又は接触転化法に由来する供給原料及びこれらの混合物である、請求項１０〜１４のいずれか１つに記載の水素化分解方法。
【発明の詳細な説明】
【技術分野】
【０００１】
本発明は、第VIB族金属および第VIII族金属からなる群より選択される少なくとも１種の水素化脱水素金属と担体とを含み、該担体は、少なくとも１つのシリカ−アルミナと、単独の又は少なくとも１つのＺＢＭ−３０ゼオライトと混合された少なくとも１つのＣＯＫ−７ゼオライトとを含む触媒に関する。
【０００２】
本発明はまた、前記触媒を用いた、炭化水素供給原料の水素化転化方法に関する。より具体的には、用語「水素化転化」とは、炭化水素供給原料の水素化分解を意味する。一層より具体的には、本発明は、中間留分の収率を向上させ得る。
【背景技術】
【０００３】
重質油留分を水素化分解することは、精製において非常に重要な方法である。該水素化分解により、品質向上性の低い、余剰の重質供給原料から、製油業者が生成物を需要構造に適合させる必要のある、より軽質なフラクション（例えば、ガソリン、ジェット燃料、および軽質の軽油）が生成可能である。いくつかの水素化分解方法では、優れた基油を構成し得る、より高度に精製された残渣も生成可能である。接触分解と比較して、接触水素化分解の利点は、非常に高品質の中間留分、ジェット燃料、および軽油を生成することである。生成されたガソリンは、接触分解から生成されるガソリンよりもオクタン価が非常に低い。
【０００４】
水素化分解の主な利点の一つは、いくつかのレベルで高い柔軟性があることである：具体的には用いられる触媒に関しての柔軟性であり、これは処理されるべき供給原料および得られた生成物に柔軟性があることを意味する。特に制御可能なパラメータの１つは、触媒担体の酸度である。
【０００５】
水素化分解において用いられる触媒はすべて、酸機能を水素化機能と関連させた二機能型である。酸機能は、表面酸度を有する大きな表面積（一般に１５０〜８００ｍ２／ｇ）の担体、例えば、ハロゲン化アルミナ（特に、塩化アルミナ又はフッ化アルミナ）、シリカ−アルミナ、およびゼオライトによって提供される。水素化機能は、元素周期律表の１種以上の第VIII族金属、又は元素周期律表の少なくとも１種の第VIB族金属と少なくとも１種の第VIII族金属の組合わせのいずれかによって提供される。
【０００６】
従来の接触水素化分解触媒の大半は、例えば無定形シリカ−アルミナのような弱酸性担体から構成される。より具体的には、このような系は、非常に高品質の中間留分の生成に用いられる。
【０００７】
水素化分解触媒市場にある多数の触媒は、シリカ−アルミナをベースとしており、このシリカ−アルミナは、第VIII族金属により関連させられているか、または、好ましくは、処理されるべき供給原料中のヘテロ原子の毒の量が０．５重量％を超える場合に、第VIB族金属および第VIII族金属の硫化物により関連させられている。このような系は、中間留分に関して非常に高い選択性を有し、形成される生成物は非常に高品質である。このような触媒の中で最も酸度が低い触媒は、潤滑剤ベースを生成することも可能である。無定形担体をベースとするこれらすべての触媒系の欠点は、上記したように、その活性度が低いことである。
【０００８】
構造型ＦＡＵを有するＹゼオライトを含む触媒又はベータ型触媒は、シリカ−アルミナの触媒より高い触媒活性を有するが、不要な軽質生成物に対してより高い選択性を有する。特許文献１〜３のような従来技術の特許において、水素化分解触媒を調製するために用いられるゼオライトは、それらの骨格のＳｉ／Ａｌモル比、格子定数、細孔分布、比表面積、ナトリウムイオンの取込容量、又は水蒸気吸着容量のようないくつかのパラメータによって特徴づけられる。
【０００９】
研究の多くは、Ｙゼオライト又はベータゼオライトとシリカ−アルミナの組み合わせ（特許文献４〜７）又はＹゼオライトと、他の特定のゼオライトの組み合わせ（特許文献８〜９）を含む触媒を研究することからなっている
特許文献１０は、中間留分の冷温特性を向上させるために、幅の広い細孔を有する水素化分解触媒と、中間細孔を有するアルミノリン酸塩型モレキュラーシーブを含む触媒とを用いて、中間留分を生成するための水素化分解方法を特許請求している。この水素化転化触媒は、水素化脱水素活性と、シリカ−アルミナ、シリカ−アルミナ−チタン、粘土、ゼオライト型モレキュラーシーブ、例えばフォージャサイト、あるいは単独で又は混合物として用いられるＸ、Ｙゼオライトからなる群より選択される分解担体とを有し、該担体は好ましくは非ゼオライト性である。中間細孔を有するアルミノリン酸塩型モレキュラーシーブは、ＳＡＰＯ−１１、ＳＡＰＯ−３１、およびＳＡＰＯ−４１シリコアルミノホスファートから選択される。
【００１０】
本出願人によって実施された、多数のゼオライトおよびミクロ孔固体に関する研究から、驚くべきことに、第VIB族金属および第VIII族金属からなる群より選択される少なくとも１種の水素化脱水素金属と、担体とを含み、該担体は少なくとも１つのシリカ−アルミナと、単独の又は少なくとも１つのＺＢＭ−３０ゼオライトと混合された少なくとも１つのＣＯＫ−７ゼオライトとを含む触媒によって、予想外の炭化水素供給原料の水素化分解の触媒性能が得られる、より具体的には、公知の先行技術の触媒と比較すると相当向上された中間留分収率（灯油（kerosene）および軽油(gas oil)）が得られ、且つ／又は高品質の生成物が得られ得ることが見出された。
【００１１】
従って、本発明は、そのような触媒および前記触媒を用いた炭化水素供給原料の水素化分解法に関する。
【先行技術文献】
【特許文献】
【００１２】
【特許文献１】米国特許第７１９９００号明細書
【特許文献２】米国特許第６３８７２４６号明細書
【特許文献３】米国特許第７１６９２９１号明細書
【特許文献４】米国特許第３８１６２９７号明細書
【特許文献５】米国特許第５３５８９１７号明細書
【特許文献６】米国特許第６３９９５３０号明細書
【特許文献７】米国特許第６９０２６６４号明細書
【特許文献８】米国特許第４９２５５４６号明細書
【特許文献９】仏国特許発明第２８５２８６４号明細書
【特許文献１０】欧州特許出願公開第０５４４７６６号明細書
【発明の概要】
【課題を解決するための手段】
【００１３】
（発明の詳細な説明）
より正確には、本発明は、第VIB族金属および第VIII族金属からなる群より選択される少なくとも１種の水素化脱水素金属と、担体とを含み、該担体は、少なくとも１つのシリカ−アルミナと、単独の又は少なくとも１つのＺＢＭ−３０ゼオライトと混合された少なくとも１種のＣＯＫ−７ゼオライトとを含む触媒を提供する。
【００１４】
本発明はまた、前記触媒を用いた水素化分解方法に関する。
【発明を実施するための形態】
【００１５】
（担体）
（ゼオライト）
本発明によると、本発明の触媒担体は少なくとも１つのＣＯＫ−７ゼオライトを含み、該ＣＯＫ−７ゼオライトは、単独であるか又は少なくとも１つのＺＢＭ−３０ゼオライトと混合されている。
【００１６】
ＺＢＭ−３０ゼオライトは、特許EP-A-0 046 504に記載されており、ＣＯＫ−７ゼオライトは、特許出願EP-1 702 888 A1又はFR-2 882 744 A1に記載されている。
【００１７】
好ましくは、本発明の触媒に用いられるＣＯＫ−７ゼオライトは、トリエチレンテトラミン有機テンプレートの存在下に合成される。
【００１８】
好ましくは、本発明の触媒に用いられるＺＢＭ−３０ゼオライトは、トリエチレンテトラミン有機テンプレートの存在下に合成される。
【００１９】
より好ましくは、本発明の触媒担体は、トリエチレンテトラミン有機テンプレートの存在下に合成される少なくとも1つのＣＯＫ−７ゼオライトを含み、これは、トリエチレンテトラミン有機テンプレートの存在下に合成される少なくとも１つのＺＢＭ−３０ゼオライトと混合される。
【００２０】
本発明の触媒担体が少なくとも1つのＣＯＫ−７ゼオライトを少なくとも１つのＺＢＭ−３０ゼオライトと混合されて含む場合、２種のゼオライトの混合物中の各ゼオライトの割合は、有利には２種のゼオライトの混合物の総重量に対して２０〜８０重量％の範囲であり、好ましくは３０〜７０重量％の範囲である。
【００２１】
好ましい実施形態において、本発明の触媒担体は、構造型ＴＯＮ、構造型ＦＥＲ、構造型ＭＴＴのゼオライトからなる群より選択される少なくとも１種のゼオライトを含んでもよい。
【００２２】
構造型ＴＯＮのゼオライトは、“Atlas of Zeolite Structure Types”, W. M. Meier, D. H. Olson and Ch. Baerlocher, 5th Revised Edition, 2001, Elsevierと題する著作に記載されている。
【００２３】
本発明の触媒担体の組成の一部を形成し得る構造型ＴＯＮ構造型のゼオライトは、有利には、上記で引用した著作“Atlas of Zeolite Structure Types”に記載のシータ‐１、ＩＳＩ‐１、ＮＵ‐１０、ＫＺ‐２及びＺＳＭ‐２２ゼオライトからなる群より選択される（ＺＳＭ‐２２ゼオライトに関しては、特許US-456477及びUS-4902406に、ＮＵ‐１０ゼオライトに関しては、特許EP‐A‐0 065 400及びEP‐A‐0 077 624にも記載されている）。
【００２４】
本発明の触媒担体の組成の一部を形成してもよい構造型ＦＥＲのゼオライトは、有利には、上記で引用した著作“Atlas of Zeolite Structure Types”に記載のＺＳＭ‐３５、フェリエライト、ＦＵ‐９及びＩＳＩ‐６ゼオライトからなる群より選択される。
【００２５】
本発明の触媒担体の組成の一部を形成してもよい構造型ＭＴＴのゼオライトは、有利には、上記で引用した“Atlas of Zeolite Structure Types”に記載のＺＳＭ‐２３、ＥＵ‐１３、ＩＳＩ‐４及びＫＺ‐１ゼオライトからなる群より選択される（また、ＺＳＭ‐２３ゼオライトに関しては、US-4076842にも記載されている）。
【００２６】
本発明の触媒担体の組成の一部を形成してもよい好ましい構造型ＴＯＮのゼオライトは、ＺＳＭ‐２２及びＮＵ‐１０ゼオライトである。
【００２７】
本発明の触媒担体の組成の一部を形成してもよい好ましい構造型ＦＥＲのゼオライトは、ＺＳＭ‐３５よびフェリエライトゼオライトである。
【００２８】
本発明の触媒担体の組成の一部を形成してもよい好ましい構造型ＭＴＴのゼオライトは、ＺＳＭ‐２３ゼオライトである。
【００２９】
好ましい実施形態において、本発明の触媒担体は、ＣＯＫ‐７ゼオライトと、構造型ＴＯＮ、ＦＥＲ、ＭＴＴのゼオライトからなる群より選択される少なくとも１種のゼオライトとの混合物を含み、ＣＯＫ‐７ゼオライトは、場合によっては、ＺＢＭ‐３０ゼオライトと混合される。本発明の触媒担体は、好ましくは２種のゼオライトの混合物を含み、より好ましくはＣＯＫ‐７ゼオライトとＺＳＭ‐２２ゼオライト又はＮＵ‐１０ゼオライトとの混合物を含む。
【００３０】
２種のゼオライトの混合物中の各ゼオライトの比率は、２種のゼオライトの混合物の総重量に対して有利には２０〜８０重量％の範囲であり、好ましくは、２種のゼオライトの混合物中の各ゼオライトの比率は、２種のゼオライトの混合物の総重量に対して５０重量％である。
【００３１】
本発明の触媒担体中に存在するゼオライトは、有利には、ケイ素と、アルミニウム、鉄、ガリウム、リン及びホウ素からなる群より選択される少なくとも１種の元素Ｔとを含む。好ましくは、前記元素Ｔはアルミニウムである。
【００３２】
本発明の触媒担体の組成の一部を形成するゼオライトの全体的なＳｉ／Ａｌ比、及び試料の化学組成は、Ｘ線蛍光及び原子吸光によって決定される。
【００３３】
上記ゼオライトのＳｉ／Ａｌ比は、有利には、種々の引用文献に記載の操作手順を用いた合成の際に得られたもの、又は当業者に周知の合成後の脱アルミニウム処理（dealuminating post-synthesis treatment）の後に得られたものであり、該処理の限定的な例は、水熱処理であり、これに続いて、鉱酸又は有機酸の溶液を用いた酸攻撃又は直接的酸攻撃が行われる場合と行われない場合がある。
【００３４】
本発明の触媒担体の組成の一部を形成するゼオライトは、有利には、焼成され、少なくとも１種のアンモニウム塩の溶液を用いる少なくとも１回の処理によって交換される。これにより、アンモニウム型ゼオライトが得られ、これが一旦焼成されると、前記ゼオライトから水素型ゼオライトが生成される。
【００３５】
本発明の触媒担体の組成の一部を形成するゼオライトは、有利には少なくとも部分的に、好ましくはほぼ完全に、酸型、すなわち、（Ｈ＋）酸型である。Ｎａ／Ｔ原子比は、一般的かつ有利には０．１未満、好ましくは０．５未満、より好ましくは０．０１未満である。
【００３６】
（シリカ−アルミナ）
本発明によると、本発明の触媒担体はまた、少なくとも１つのシリカ−アルミナを含んでいる。
【００３７】
シリカ−アルミナは、ゼオライトがそうであるように、理想に近づくアルミノケイ酸塩であると考えられ得ない。Ａｌ２Ｏ３が０〜１００％の範囲にわたる完全な組成のシリカ‐アルミナを得ることが可能であるが、２種の元素Ｓｉ及びＡｌの関連度、ひいては固体の均質性（homogeneity）は調製方法に大きく依存する。
【００３８】
当該分野に公知のあらゆるシリカ‐アルミナも本発明に用いるのに適している。
【００３９】
好ましい実施形態によると、シリカ‐アルミナは、マイクロメートルスケールで均質であり、５重量％超かつ９５重量％以下の量のシリカ（ＳｉＯ２）を含む。前記シリカ−アルミナは以下の特性を有する：
・水銀ポロシメトリーにより測定された平均細孔径が、２０〜１４０Åの範囲である；
・水銀ポロシメトリーにより測定された総細孔容積が、０．１〜０．５ｍｌ／ｇの範囲である；
・窒素ポロシメトリーにより測定された総細孔容積が、０．１〜０．５ｍｌ／ｇの範囲である；
ＢＥＴ比表面積が、１００〜５５０ｍ２／ｇの範囲である；
・水銀ポロシメトリーにより測定された、１４０Åを超える径の細孔に含まれる細孔容積が、０．１ｍｌ／ｇ未満である；
・水銀ポロシメトリーにより測定された、１６０Åを超える径の細孔に含まれる細孔容積が、０．１ｍｌ／ｇ未満である；
・水銀ポロシメトリーにより測定された、２００Åを超える径の細孔に含まれる細孔容積が、０．１ｍｌ／ｇ未満である；
・水銀ポロシメトリーにより測定された、５００Åを超える径の細孔に含まれる細孔容積が、０．ｌｍｌ／ｇ未満である；
・Ｘ線回折図が、アルファ、ロー、カイ、エータ、ガンマ、カッパ、シータ及びデルタアルミナからなる群に含まれる少なくとも１種の遷移アルミナの主要な特徴的ピークを少なくとも含む。
【００４０】
好ましくは、前記シリカ−アルミナは以下を含む：
・シリカ（ＳｉＯ２）：その量は、１０〜８０重量％の範囲であり、好ましくは２０重量％超且つ８０重量％未満であり、より更に好ましくは２５重量％超且つ７５重量％未満である。シリカ含有量は有利には１０〜５０重量％の範囲であり、前記シリカ含有量は蛍光Ｘ線（Ｘ線蛍光分析）を用いて測定される；
・カチオン不純物（例えばＮａ＋）：その含有量は、０．１重量％未満、好ましくは０．０５重量％未満であり、より更に好ましくは０．０２５重量％未満である。用語「カチオン不純物含有量」とは、アルカリ及びアルカリ土類の全量を意味する；
・アニオン不純物（例えばＳＯ４２―、Ｃｌ―）：その含有量は、１重量％未満であり、好ましくは０．５重量％未満であり、更により好ましくは０．１重量％未満である。
【００４１】
（水素化相）
本発明によると、触媒はまた、水素化機能、すなわち、単独であるいは混合物として用いられる、第VIII族金属および第VIB族金属からなる群より選択される少なくとも１種の水素化脱水素元素を含む。
【００４２】
好ましくは、第VIII族元素は、鉄、コバルト、ニッケル、ルテニウム、ロジウム、パラジウム、オスミウム、イリジウム、および白金から選択され、単独であるいは混合物として用いられる。
【００４３】
第VIII族元素が第VIII族からの貴金属から選択される場合、第VIII族元素は、有利には、白金およびパラジウムから選択される。
【００４４】
第VIII族元素が第VIII族からの非貴金属から選択される場合、第VIII族元素は、有利には、鉄、コバルトおよびニッケルから選択される。
【００４５】
好ましくは、本発明の触媒の第VIB族元素は、タングステンおよびモリブデンから選択される。
【００４６】
水素化機能が第VIII族元素及び第VIB族元素を含む場合、以下の金属の組み合わせが好ましい：ニッケル‐モリブデン、コバルト‐モリブデン、鉄‐モリブデン、鉄‐タングステン、ニッケル‐タングステン、およびコバルト‐タングステン。非常に好ましくは：ニッケル‐モリブデン、コバルト‐モリブデン、およびニッケル‐タングステンである。ニッケル‐コバルト‐モリブデンのような３種の金属の組み合わせを用いることも可能である。これらの金属の組み合わせを用いる場合、これらの金属は好ましくはそれらの硫化物の形態で使用される。
【００４７】
第VIB族金属及び第VIII金属から選択される、本発明の前記触媒中の水素化脱水素元素の量は、前記触媒の全質量に対して、０．１〜６０重量％の範囲、好ましくは０．１〜５０重量％の範囲であり、非常に好ましくは０．１〜４０重量％の範囲である。
【００４８】
水素化脱水素元素が第VIII族からの貴金属である場合、触媒は、前記触媒の全質量に対して、好ましくは５重量％未満、より好ましくは２重量％未満の貴金属含有量を有する。貴金属は、好ましくは、それらの還元形態で用いられる。
【００４９】
場合によっては、本発明の触媒はまた、アルミナ、アルミン酸塩、およびシリカから選択される、少なくとも１種の酸化物タイプの無定形の又は低結晶質の多孔質の鉱物マトリクスを含んでいる。好ましくは当業者に公知のあらゆる形態のアルミナ、非常に好ましくはガンマアルミナを含むマトリクスが用いられる。
【００５０】
場合によっては、触媒はまた、ホウ素、ケイ素、およびリンからなる群より選択される少なくとも１種のドーピング元素を含み、好ましくはホウ素及び／又はケイ素である。
【００５１】
ホウ素、ケイ素、及び／又はリンからなる群より選択されるドーピング元素は、有利には、マトリクス、ゼオライト、シリカ‐アルミナ中に存在し、あるいは、好ましくは、ドーピング元素は触媒上に沈着させられてもよく、その場合、主にマトリクス上に位置してもよい。
【００５２】
主に担体のマトリクス上に位置する、導入されるドーピング元素、特にケイ素は、有利には、キャスタン・マイクロプローブ（Castaing microproble）（種々の元素の分布プロファイル）、触媒成分のＸ線分析と併用した透過型電子顕微鏡法又はマイクロプローブによる触媒中に存在する元素の分散のマッピングといった技術を用いて特徴付けられ得る。
【００５３】
場合によっては、触媒はまた、少なくとも１種の第VIIA族元素を含み、好ましくは塩素及びフッ素を含み、場合によっては、少なくとも１種の第VIIB族元素を含む。
【００５４】
（触媒の組成）
本発明の触媒は、有利には且つ一般に、全総触媒質量に対する重量％として：
・第VIB族金属および第VIII族金属からなる群より選択される少なくとも１種の水素化脱水素元素：０．１〜６０％、好ましくは０．１〜５０％、より好ましくは０．１〜４０％；
・シリカ‐アルミナとは別の、少なくとも１種の酸化物タイプの無定形の又低結晶質の多孔質の鉱物バインダ：０〜９９％、好ましくは０〜９８％、好ましくは０〜９５％；
を含み、
前記触媒はまた、
・少なくとも１つのＣＯＫ‐７ゼオライト：０．１〜９９％、好ましくは０．２〜９９．８％、非常に好ましくは０．５〜９０％、より一層好ましくは１〜８０％；該ＣＯＫ‐７ゼオライトは、単独で用いられるか、あるいはＣＯＫ‐７ゼオライトが少なくとも１つのＺＢＭ‐３０ゼオライトとの混合物として用いられる場合、２つのゼオライトＣＯＫ‐７及びＺＢＭ‐３０の混合物中の各ゼオライトの割合は、有利には、２つのゼオライトの混合物の全重量の２０〜８０重量％の範囲であり、好ましくは３０〜７０重量％の範囲である；
・本明細書に記載ののシリカ‐アルミナ：１〜９９％；
を含み、
前記触媒は場合によっては：
・構造型ＴＯＮ、ＦＥＲ、ＭＴＴを有するゼオライトからなる群より選択される少なくとも１種のゼオライト：０〜６０％、好ましくは５％〜４０％；
・ケイ素、ホウ素及びリンからなる群より選択される少なくとも１種のプロモーター元素、好ましくはホウ素及び／又はケイ素：０〜２０％、好ましくは０．１〜１５％、より好ましくは０．１％〜１０％；
・少なくとも１種の第VIIA族元素、好ましくはフッ素：０〜２０％、好ましくは０．１％〜１５％、より一層好ましくは０．１〜１０％；
を含む。
【００５５】
本発明の触媒の第VIB族金属および第VIII族金属は、有利には、完全に又は部分的に、金属形態及び／又は酸化物形態及び／又は硫化物形態で存在する。
【００５６】
（触媒の調製）
本発明の方法に用いられる触媒は、シリコ‐アルミナマトリクスをベースとし且つ単独の又は少なくとも１つのＺＢＭ‐３０ゼオライトと混合された少なくとも１つのＣＯＫ‐７ゼオライトをベースとする担体を出発点とし、当業者に知られたあらゆる方法を用いて調製されてもよい。触媒はまた、水素化相を含む。
【００５７】
（シリカ‐アルミナの調製）
マイクロメートルスケールで均質なシリカ‐アルミナが得られる、当業者に知られたあらゆるシリカ‐アルミナ合成方法であって、カチオン性不純物（例えばＮａ＋）が０．１重量％未満、好ましくは０．０５重量％未満、より一層好ましくは０．０２５重量％未満の量まで低減し得、且つアニオン性不純物（例えばＳＯ４２−、Ｃｌ−）が、１重量％未満、好ましくは０．０５重量％未満まで低減し得るあらゆる方法が、本発明の触媒に用いられるシリカ‐アルミナを調製する方法に用いられる担体の調製に適している。
【００５８】
シリコ‐アルミナマトリクスは、有利には、酸性媒体に部分的に可溶なアルミナ化合物を、完全に可溶なシリカ化合物又は完全に可溶なアルミナと水和シリカとの組み合わせとあらゆる段階で混合し、これを成形し、次に水熱処理又は熱処理し、マイクロメートルスケール又はナノメートルスケールで均質化して得られ、これにより、特に活性のある触媒を得ることができる。本出願人は、用語「酸性媒体に部分的に可溶」を、完全に可溶なシリカ化合物又はその組合せを添加する前に、アルミナ化合物を酸性溶液（例えば、硝酸又は硫酸）と接触させると、その部分的溶解が惹起されることを意味している。
【００５９】
（シリカ源）
本発明において用いられるシリカ化合物は、有利には、ケイ酸、ケイ酸ゾル、水溶性アルカリケイ酸塩、カチオン性のケイ素塩、例えば、メタケイ酸ナトリウム水和物、アンモニア形態又はアルカリ形態のLudox（登録商標）、ケイ酸第四アンモニウムからなる群より選択され得る。シリカゾルは、有利には、当業者に知られた方法の１つを用いて調製され得る。好ましくは、脱カチオン化されたオルトケイ酸溶液は、樹脂上でのイオン交換によって水溶性アルカリケイ酸塩から調製される。
【００６０】
（完全に可溶なシリカ‐アルミナ源）
本発明において用いられる完全に可溶なシリカアルミナ水和物は、有利には、制御された定常的操作条件（ｐＨ、濃度、温度、平均滞留時間）下に、ケイ素（例えば、ケイ酸ナトリウムの形態）、場合によるアルミニウム（例えば、アルミン酸ナトリウムの形態）を含む塩基性溶液を、少なくとも１種のアルミニウム塩、例えば、硫酸アルミニウムを含む酸性溶液と反応させることによる真正の共沈によって調製され得る。少なくとも１種の炭酸塩又はＣＯ２を、場合によっては反応媒体に加えてもよい。
【００６１】
本出願人が使用する用語「真正の共沈（true co-precipitation）」は、上記の塩基性又は酸性媒体に完全に可溶な上記少なくとも１種のアルミニウム化合物及び少なくとも１種の上記ケイ素化合物を、少なくとも１種の沈殿及び／又は共沈化合物の存在下で、同時に又は順次に接触させてシリカ‐アルミナ水和物から実質的に構成される混合相を得、場合によって、激しい攪拌、剪断、コロイドミリング又はこれらの個々の操作の組み合わせによって均質化させる方法を意味する。
【００６２】
（アルミナ源）
本発明により使用されるアルミナ化合物は、有利には、酸性媒体に部分的に可溶である。アルミナ化合物は、有利には、一般式Ａｌ２Ｏ３・ｎＨ２Ｏのアルミナ化合物の群から全体的に又は部分的に選択される。特に、水和アルミナ化合物（例えば、ハイドラルジライト、ギブサイト、バイヤライト、ベーマイト、擬ベーマイト、無定形な又は実質的に無定形なアルミナゲル）を使用することができる。遷移アルミナで構成され、且つ、その結晶構造の組織において実質的に異なるロー、カイ、エータ、ガンマ、カッパ、シータ及びデルタの群の少なくとも１つの相を含む脱水型の化合物を使用することもまた有利である。一般にコランダムとして知られているアルファアルミナは、有利には、本発明の担体中に低い割合で組み込まれ得る。
【００６３】
より好ましくは、使用されるアルミニウム水和物Ａｌ２Ｏ３・ｎＨ２Ｏは、ベーマイト、擬ベーマイト、無定形な又は本実質的に無定形なアルミナゲルである。任意の有利な組合せによるこれら生成物の混合物を使用してもよい。
【００６４】
ベーマイトは、一般に式Ａｌ２Ｏ３・ｎＨ２Ｏのアルミニウム一水和物として記載され、実際には、種々の水和度及び組織を有する広範な材料を包含し、これらの境界は明確であったり不明瞭であったりするかもしれないが、最も水和されたゼラチン様ベーマイトでは、ｎは２より大きい場合があり、擬ベーマイト又はミクロ結晶ベーマイトでは、ｎは１〜２の範囲であり、結晶性ベーマイト及び最終的に十分に結晶化されて大きい結晶となったベーマイトでは、ｎは１付近である。アルミニウム一水和物の形態は、２つの極端な形態である針状及び柱状の間で幅広く変動し得る。これら２つの形状の間で使用され得る形態は非常に多様（すなわち、鎖状、船形、交錯板状）である。
【００６５】
比較的に高純度のアルミニウム水和物が、有利には、無定形粉末又は結晶質粉末、或いは、無定形部分を含む結晶質の粉末の形態で使用され得る。アルミニウム水和物はまた、有利には、水性懸濁液又は分散液の形態で導入されてもよい。本発明により用いられるアルミニウム水和物の水性懸濁液又は分散液は、有利には、ゲル化又は凝固化が可能であってもよい。水性分散液又は懸濁液はまた、有利には、当業者に周知のように、水又は酸性化された水中でアルミニウム水和物を解膠することによって得られてもよい。
【００６６】
アルミニウム水和物は、有利には、当業者に公知のあらゆる方法を用いて、すなわち、「バッチ式」反応器、連続式混合機、混合機又はコロイダルミルにより分散されてもよい。このような混合物はまた、有利には、押し出し流れ反応器（plug flow reactor）中で、特にスタティックミキサー中で生成されてもよい。「Lightnin」反応器を挙げることができる。
【００６７】
さらに、アルミナ源として、分散度を改善し得る処理を経たアルミナを使用することも有利である。一例として、予備的均質化処理によってアルミナ源の分散を改善することが可能である。有利には、均質化工程は以下の文章に記載された少なくとも１つの均質化処理を用いることができる。
【００６８】
使用され得るアルミナの水性分散液又は懸濁液は、有利には、コロイド領域の寸法を有する粒子からなる微細な又は超微細なベーマイトの水性懸濁液又は分散液である。
【００６９】
本発明に従って使用される微細な又は超微細なベーマイトは、有利には、仏国特許FR-1 261 182及びFR-B-1 381 282又は欧州特許出願EP-A-0 015 196に従って得られてもよい。
【００７０】
有利には、擬ベーマイト、無定形アルミナゲル、水酸化アルミニウムゲル又は超微細ハイドラルジライトから得られた水性分散液又は懸濁液を使用することも可能である。
【００７１】
アルミニウム一水和物は、有利には、多様な市販のアルミナ源、例えば、特に、SASOLから販売されているPURAL（登録商標）、CATAPAL（登録商標）、DISPERAL（登録商標）、DISPAL（登録商標）又はALCOAから販売されているHIQ（登録商標））から購入されてもよいし、当業者に知られた方法を用いて、従来の方法を用いてアルミニウム三水和物の部分的脱水によって調製されてもよいし、或いは、有利には沈殿によって調製されてもよい。前記アルミナがゲルの形態である場合、それらは、有利には、水又は酸性化された溶液によって解膠される。沈殿の場合、酸源は、有利には、例えば、塩化アルミニウム、硫酸アルミニウム及び硝酸アルミニウムの化合物の少なくとも１種から選択されてよい。塩基性のアルミニウム源は、有利には、アルミン酸ナトリウム、アルミン酸カリウムのような塩基性アルミニウム塩から選択されてもよい。
【００７２】
（ゼオライトの調製）
本発明の触媒に使用されるゼオライトは、有利には、市販のゼオライト又は上記引用した特許に記載の手順を用いて合成されたゼオライトである。本発明の触媒の組成の一部を形成するゼオライトは、有利には、少なくとも部分的にではあるが、しかし好ましくは実質的に完全に酸性形態、すなわち水素型（Ｈ＋）である。
【００７３】
（ゼオライト‐シリカ‐アルミナマトリクスの調製）
本発明のマトリクスは、有利には、上記のように調製された担体から、当業者に知られた方法のいずれかを用いて調製され得る。
【００７４】
ゼオライトは、有利には、当業者に知られたあらゆる方法を用いて、担体又は触媒の調製における任意の段階において導入され得る。
【００７５】
本発明による触媒を調製するための好ましい方法は、下記の工程を包含する。
【００７６】
好ましい調製態様において、ゼオライトは、有利には、シリカ‐アルミナの調製中に導入され得る。非限定的には、ゼオライトは、有利には、例えば、粉体、磨り潰された粉体、懸濁液、又は脱凝集処理を経た懸濁液の形態であり得る。したがって、例えば、ゼオライトは、有利には、担体として意図されたゼオライトの最終量に調節された濃度まで酸性にされてもされなくてもよい懸濁液で利用され得る。この懸濁液は（日常的にスラリーとして知られている）は、有利には、次いで、上記のように、その合成のあらゆる段階にてシリカ‐アルミナの前駆体と混合される。
【００７７】
別の好ましい調製態様では、ゼオライトはまた、有利には、マトリクスを構成する要素及び場合によっては少なくとも１種のバインダによる担体の成形中に導入され得る。非限定的には、ゼオライトは、有利には、粉体、磨り潰された粉体、懸濁液又は脱凝集処理を経た懸濁液の形態であり得る。
【００７８】
ゼオライトの調製、１以上の処理及び成形は、有利には、それによりこれらの触媒の調製におけるある工程を構成し得る。有利には、ゼオライト／シリカ‐アルミナマトリクスは、シリカ‐アルミナとゼオライトとを混合して混合物を形成することにより得られる。
【００７９】
（担体及び触媒の成形）
ゼオライト／シリカ‐アルミナマトリクスは、有利には、当業者に知られたあらゆる技術を用いて成形され得る。成形は、有利には、例えば、押出、ペレット化により、油滴凝固法を用いて、回転板による造粒（rotating plate granulation）により、又は当業者に知られたあらゆる方法を用いて行われ得る。
【００８０】
成形はまた、有利には、得られた鉱物ペーストの触媒および押出物の種々の成分の存在下に、ペレット化、回転式又はドラムボウル造粒器を用いたビーズ状物への成形、油滴凝固、オイルアップ凝固またはアルミナおよび場合による上記に挙げられたものから選択される他の成分を含む粉体を凝集させるための任意の他の基地の方法によって行われ得る。
【００８１】
本発明により用いられる触媒は、有利には、球状又は押出物の形態である。しかし、該触媒は、有利には、０．５〜５ｍｍの範囲、より具体的には０．７〜２．５ｍｍの範囲の径を有する押出物の形態である。有利には、該触媒は、円筒状（中空であってもなくてもよい）、捻れた円筒状、多葉状（例えば、２、３、４又は５葉）又はリング状であってもよい。円筒状の形状が有利に且つ好ましくは用いられるが、任意の他の形態が用いられてもよい。
【００８２】
更に、本発明に利用される前記担体は、有利には、当業者に周知であるように、成形を促進させるため及び／又はシリカ‐アルミナマトリクスをベースとする担体の最終の機械的特性を改善するため、添加物を用いて処理されていてもよい。特に用いてよい添加物の例として、セルロース、カルボキシメチルセルロース、カルボキシエチルセルロース、トール油、キサンタンガム、界面活性剤、ポリアクリルアミドのような凝集剤、カーボンブラック、デンプン、ステアリン酸、ポリアクリル酸アルコール、ポリビニルアルコール、バイオポリマー、グルコース、ポリエチレングリコール等を挙げることができる。
【００８３】
成形は、有利には、当業者に知られた触媒成形技術（例えば、押出、ボウル造粒、噴霧乾燥又はペレット化）を用いて実施され得る。
【００８４】
有利には、押出されるべきペーストの粘度を調節するため、水の添加又は除去を行うことができる。この工程は、有利には、混合工程のあらゆる段階で実施され得る。
【００８５】
押出されるべきペースト中の固体材料の量を調節してペーストを押出可能とするために、大半が固体である化合物、好ましくは、酸化物又は水和物を添加することも有利である。好ましくは、水和物、より好ましくは、アルミニウム水和物が用いられる。前記水和物の強熱減量は好ましくは１５％超である。
【００８６】
成形前の混合に添加される酸の量は、有利には、合成に関与するシリカ及びアルミナの無水質量の３０重量％未満、好ましくは０．５〜２０重量％の範囲である。
【００８７】
押出は、有利には、市販の従来の任意のツールを用いて実施され得る。混合から生じたペーストは、有利には、ダイを通して、例えば、ピストン或いは単軸押出スクリュー又は二軸押出スクリュー）を用いて、押し出される。この押出工程は、有利には、当業者に知られたあらゆる方法を用いて実施され得る。
【００８８】
本発明の担体の押出物は、有利には且つ一般的には、少なくとも７０Ｎ／ｃｍ、好ましくは１００Ｎ／ｃｍ以上の圧潰強度を有する。
【００８９】
（ゼオライト／シリカ‐アルミナ担体の焼成）
乾燥は当業者に知られたあらゆる技術を用いて実施される。
【００９０】
本発明の担体を得るため、好ましくは酸素分子の存在下、例えば、空気掃引を実施して、１１００℃以下の温度において焼成することが好ましい。少なくとも１回の焼成工程が、有利には、調製工程のいずれかの後に実行され得る。この処理は、有利には、例えば、横断床（lit traverse）、トリクル床又は定常的雰囲気において実行され得る。一例として、使用される炉は、回転炉であってもよいし、半径方向横断層を有する垂直型炉であってもよい。焼成条件（温度、時間）は、主に触媒の最高許容温度によって決まる。好ましい焼成条件は、有利には、２００℃で１時間超の焼成から１１００℃で１時間未満の間である。焼成は有利には、水蒸気の存在下で行われ得る。最終焼成は、場合によっては、酸性又は塩基性蒸気の存在下で実行され得る。一例として、焼成はアンモニア分圧下で実施され得る。
【００９１】
（合成後の処理）
合成後の処理は、有利には、触媒の特性を改良するように実施され得る。
【００９２】
本発明によれば、ゼオライト／シリカ‐アルミナ担体はこのように、場合によっては、密封した雰囲気中で水熱処理を受けてもよい。用語「密封した雰囲気中で水熱処理」とは、周囲温度を超える温度にて水の存在下にオートクレーブ中を通過させることによる処理を意味する。
【００９３】
前記水熱処理中、担体を処理することが有利であり得る。このようにして、担体は、有利には、オートクレーブ中への通過前に含浸させられ得、オートクレーブ処理は蒸気相又は液相で行われ、オートクレーブの前記蒸気相又は液相は酸性又は非酸性である。オートクレーブ処理に先立ち、前記含浸は、有利には、乾式によるか又は酸性水溶液中での担体の浸漬によって実行され得る。用語「乾式含浸」とは、担体の総細孔容積以下の容積の溶液と担体を接触させることを意味する。好ましくは、乾式含浸が実施される。
【００９４】
オートクレーブは、好ましくは、特許出願EP-A-0 387 109に記載のような回転バスケット型オートクレーブである。
【００９５】
オートクレーブ処理中の温度は、有利には、３０分〜３時間の範囲の期間にわたって、１００〜２５０℃の範囲であり得る。
【００９６】
（水素化相の沈着）
水素化脱水素元素は、有利にはあらゆる調製段階で導入され得るが、ゼオライト／シリカ‐アルミナ担体の成形後が非常に好ましい。成形の後には、有利には、焼成が続き、水素化元素は、有利には、前記焼成の前又は後に導入されてもよい。調製は通常、温度２５０〜６００℃で焼成することにより完了する。本発明の別の好ましい方法は、有利には、水素化脱水素元素を混合した後に担体を形成し、次いで、得られたペースト状物をダイ中に通過させて、０．４〜４ｍｍの径を有する押出物を成形することからなる。水素化機能の全部または一部は、有利には、混合の時点で導入され得る。それは、有利には、１回以上のイオン交換操作を用いて導入され得る。このイオン交換操作は、選択された金属の前駆体塩を含む溶液を用いて焼成担体について行われる。この焼成担体は、少なくとも１つのシリカ‐アルミナ、少なくとも１つのＣＯＫ‐７ゼオライトによって構成され、該ＣＯＫ‐７ゼオライトは、単独であるか、または、少なくとも１つのＺＢＭ‐３０ゼオライトと混合されており、場合によっては、バインダにより成形されている。
【００９７】
好ましくは、担体は水溶液を含浸させられる。担体は、好ましくは、当業者に周知である「乾式」含浸法を用いて含浸させられる。含浸は、有利には、最終触媒の構成要素を全て含む溶液を用いる単一の工程で実行され得る。
【００９８】
水素化機能は、有利には、選択された金属の前駆体塩を含む溶液を用いて、上記のゼオライト構成された焼成担体について行われる１回以上のイオン交換操作を用いて導入されてもよく、選択されたマトリクス中に分散させられる。
【００９９】
水素化機能は、有利には、第VIII族金属第VIB族金属から選択される少なくとも１種の金属の少なくとも１種の酸化物の少なくとも１種の前駆体を含む溶液を用いて、成形されかつ焼成された担体の含浸のための１回以上の操作を用いて導入され得、触媒が少なくとも１種の第VIB族金属および少なくとも１種の第VIII族金属を含む場合には、第VIII族金属からの少なくとも１種の金属の少なくとも１種の酸化物の前駆体（単数または複数）は、好ましくは、第VIB族金属の前駆体後または、それと同時に導入される。
【０１００】
触媒が有利には、少なくとも１種の第VIB族元素（例えばモリブデン）を含む場合、例えば、少なくとも1種の第VIB族元素を含む溶液を用いて触媒に含浸させて乾燥及び焼成を行うことが可能である。モリブデンの含浸は、有利には、リン酸をパラモリブデン酸アンモニウム溶液に加えることにより促進され得、これは触媒活性を促進させるようにリンを導入することもできることを意味する。
【０１０１】
本発明の好ましい実施形態において、触媒はドーパントとしてケイ素、ホウ素及びリンから選択される少なくとも１種の元素を含んでいる。前記元素は、有利には、少なくとも１つのＣＯＫ‐７ゼオライトを既に含んでいる担体上に導入され、このＣＯＫ‐７ゼオライトは、単独であるか、または、少なくとも１つのＺＢＭ‐３０ゼオライト、上記の少なくとも１つのシリカ‐アルミナ、および第VIB族からの金属および第VIII族からの金属によって形成される群から選択される少なくとも１種の金属と混合される。
【０１０２】
触媒がホウ素、ケイ素およびリンおよび任意の第VIIA族からの元素（ハリドイオン）を含む場合、前記元素は、有利には、種々の調製段階において種々の様式で触媒に導入され得る。
【０１０３】
金属は、好ましくは、当業者には周知の「乾式」含浸法を用いて含浸させられる。含浸は、有利には、最終触媒の構成要素のすべてを含んだ溶液を用いて一回の工程で行われ得る。
【０１０４】
Ｐ、Ｂ、Ｓｉ及び第VIIA族からの元素（ハリドイオン）は、有利には、焼成された前駆体上に過剰な溶液を用いて行われ、１回以上の含浸操作により導入され得る。
【０１０５】
触媒がホウ素を含む場合、本発明の好ましい方法は、少なくとも１種のホウ素塩、例えば、アルカリ媒体中および過酸化水素の存在下に、二ホウ酸アンモニウムまたは五ホウ酸アンモニウムの水溶液を調製して、乾式含浸に進めることからなり、前駆体の細孔の容積は、ホウ素含有溶液により満たされる。
【０１０６】
触媒がケイ素を含んでいる場合、シリコーンタイプのケイ素化合物の溶液が有利には使用される。
【０１０７】
触媒がホウ素及びケイ素を含んでいる場合、ホウ素とケイ素はまた、有利には、ホウ素塩及びシリコーンタイプのケイ素化合物を含んだ溶液を用いて同時に沈着させることができる。このように、例えば、前駆体がゼオライト及びアルミナを含む担体上に担持されたニッケル‐モリブデン型触媒である場合、この前記前駆体に二ホウ酸アンモニウム及びRhone PoulencのRhodorsil（登録商標）  Ｅ１Ｐシリコーンの水溶液を含浸させ、例えば８０℃で乾燥させ、その後フッ化アンモニウムの溶液を含浸させて、例えば８０℃で乾燥させ、次いで、例えばおよび好ましくは、空気中、横断床において５００℃で４時間にわたって焼成させることが可能である。
【０１０８】
触媒が好ましくは少なくとも１種の第VIIA族元素、好ましくはフッ素を含んでいる場合、例えば、有利には、フッ化アンモニウムの溶液を触媒に含浸させ、例えば８０℃で乾燥させ、例えばおよび好ましくは空気中で横断床において、例えば５００℃で４時間にわたって焼成することが可能である。
【０１０９】
有利にはその他の含浸配列を行って本発明の触媒を得ることも可能である。
【０１１０】
触媒がリンを含んでいる場合、例えば、リンを含んだむ溶液を触媒に含浸させ、その後乾燥させ、焼成することも可能且つ有利である。
【０１１１】
触媒に含まれる元素（すなわち、第VIII族金属及び第VIB族金属からなる群より選択される少なくとも１種の金属、場合によってはホウ素、ケイ素、リン及び第VIIA族の少なくとも１種の元素）がそれに対応する前駆体塩による数回の含浸工程により導入される場合、触媒を乾燥させる中間工程は、通常且つ有利には、６０〜２５０℃の範囲の温度で行われ、更に触媒を焼成する中間工程は通常且つ有利には２５０〜６００℃の温度で行われる。
【０１１２】
触媒の調製を終了させるためには、有利には、含水固体を１０〜８０℃の範囲の温度で湿潤雰囲気中に放置し、その後、含水固体を６０〜１５０℃の範囲の温度で乾燥させ、最終的に得られた固体を１５０〜８００℃の範囲の温度で焼成する。
【０１１３】
使用され得る第VIB族元素源は、当業者に周知のものである。使用され得るモリブデン及びタングステンの源の有利な例には、酸化物及び水酸化物、モリブデン酸及びタングステン酸ならびにそれらの塩、特に、アンモニウム塩（例えば、モリブデン酸アンモニウム、ヘプタモリブデン酸アンモニウム、タングステン酸アンモニウム、リンモリブデン酸、リンタングステン酸及びこれらの塩）、シリコモリブデン酸、シリコタングステン酸及びこれらの塩が挙げられる。好ましくは、アンモニウム酸化物及びアンモニウム塩（例えば、モリブデン酸アンモニウム、ヘプタモリブデン酸アンモニウム及びタングステン酸アンモニウム）が使用される。
【０１１４】
有利に使用され得る第VIII族元素源は、当業者に周知のものである。例を挙げると、非貴金属としては、硝酸塩、硫酸塩、リン酸塩、ハロゲン化物、例えば塩化物、臭化物、及びフッ化物、カルボン酸塩、例えば酢酸塩、水酸化物又は炭酸塩を使用することが有利である。貴金属としては、有利には、ハロゲン化物、例えば、塩化物、硝酸塩、酸、例えば、クロロ白金酸またはオキシ塩化物、例えば、アンモニア性のオキシ塩化ルテニウムが用いられる。カチオン交換によりゼオライト上に白金を沈着させる場合、アンモニウム塩のようなカチオン錯体を使用することも有利である。
【０１１５】
好ましいリン源は、オルトリン酸Ｈ３ＰＯ４であるが、リン酸アンモニウムのようなその塩及びエステルもまた適している。リンは、例えば、リン酸と、アンモニア、第一及び第二アミン、環状アミン、ピリジン系とキノリン類の化合物ならびにピロール系の化合物のような窒素を含む塩基性有機化合物との混合物の形態で導入され得る。
【０１１６】
多数のケイ素源が、有利には使用され得る。このように、オルトケイ酸エチルＳｉ（ＯＥｔ）４、シロキサン、ポリシロキサン、フルオロケイ酸アンモニウム（ＮＨ４）２ＳｉＦ６又はフルオロケイ酸ナトリウムＮａ２ＳｉＦ６のようなケイ酸のハロゲン化物を使用することが可能である。シリコモリブデン酸及びその塩、シリコタングステン酸及びその塩もまた、有利には、用いられ得る。ケイ素は、例えば水／アルコール混合物中のケイ酸エチルの溶液による含浸により加えられ得る。このケイ素は、例えばシリコーンタイプのケイ素化合物の水中懸濁液による含浸により加えられ得る。
【０１１７】
ホウ素源は、有利には、ホウ酸、好ましくはオルトホウ酸Ｈ３ＢＯ３、二ホウ酸アンモニウム又は五ホウ酸アンモニウム、酸化ホウ素、ホウ酸エステルであり得る。ホウ素は、例えばホウ酸と、過酸化水素と、アンモニア、第一及び第二アミン、環状アミン、ピリジン系、キノリン類の化合物及びピロール系化合物のような窒素を含む塩基性有機化合物との混合物という形で導入され得る。ホウ素は、有利には、例えば水／アルコール混合物中のホウ酸溶液を用いて導入され得る。
【０１１８】
有利に用いられ得る第VIIA族元素源は、当業者に周知である。一例として、フッ化物アニオンは有利には、フッ化水素酸又はその塩の形態で導入され得る。これらの塩はアルカリ金属、アンモニウム又は有機化合物で形成される。この後者の場合、塩は有利には、有機化合物とフッ化水素酸との反応による反応混合物中形成される。またフルオロケイ酸アンモニウム（ＮＨ４）２ＳｉＦ６、四フッ化ケイ素ＳｉＦ４、または六フッ化ナトリウムＮａ２ＳｉＦ６のようなフッ化物アニオンを水中に放出することができる加水分解可能な化合物を使用することも可能である。フッ素は、有利には、例えばフッ化水素酸又はフッ化アンモニウムの水溶液を含浸させることにより導入され得る。
【０１１９】
焼成後に酸化物の形態で得られた触媒は、場合によっては少なくとも部分的に金属又は硫化物の形態に転換され得る。
【０１２０】
本発明において得られた触媒は、有利には、種々の形状や寸法の粒子状に成形される。触媒は有利には通常、円筒形や直線又はひねり形状の二葉、三葉、多葉状といった多葉押出物の形態で使用されるが、粉砕粉末、錠剤、環状、ビーズ状、歯車状という形状に製造使用されてもよい。それらはＢＥＴ法（Brunauer, Emmett, Teller, J. Am. Chem. Soc., vol. 60, 309-316(1938)）を用いた窒素吸収により測定された比表面積が５０〜６００ｍ２／ｇの範囲であり、水銀ポロシメトリーにより測定された細孔容積が０．２〜１．５ｃｍ３／ｇの範囲であり、また単峰、二峰又は多峰であり得る細孔サイズ分布を有している。
【０１２１】
本発明によれば、得られた触媒は炭化水素供給原料の転化（広義には転換（transformation）の意味）のための反応、特に水素化分解反応に利用される。
【０１２２】
（供給原料（feed））
本発明によれば、上記触媒は石油留分のような炭化水素供給原料を水素化分解する反応に利用される。
【０１２３】
この方法に有利に使用される供給原料は、ガソリン、灯油、軽油、真空軽油、常圧残渣、真空残渣、常圧蒸留物、真空蒸留物、重質燃料、石油、ワックス及びパラフィン、使用済み石油、脱アスファルト残渣又は原油、熱転化法又は接触転化法に由来する供給原料及びこれらの混合物である。これらは硫黄、酸素及び窒素のようなヘテロ原子や場合によっては金属を含んでいる。フィシャー‐トロプシュ法からの供給原料は除外される。
【０１２４】
本発明の触媒は、本発明の水素化分解法に使用され、好ましくは、真空蒸留型（vacuum distillate type）の重質炭化水素留分、脱アスファルト化又は水素化処理された残渣又はそれと同等物を水素化分解する方法に使用される。この重質留分は、好ましくは、少なくとも３５０℃、好ましくは３５０〜５８０℃の範囲の沸点を具えた少なくとも８０体積％の化合物（すなわち、少なくとも１５〜２０個の炭素原子を含んだ化合物に相当する）によって構成される。この重質留分は通常、硫黄及び窒素のようなヘテロ原子を含んでいる。窒素含有量は通常、１〜５０００重量ｐｐｍの範囲であり、硫黄含有量は０．０１〜５重量％の範囲である。
【０１２５】
本発明による炭化水素供給原料の水素化分解法において使用される触媒は、好ましくは、処理されるべき供給原料と接触させる前に少なくとも部分的に金属種を硫化物へ転換するように硫化処理される。硫化によるこの活性化処理は当業者に周知であり、文献に記載されているあらゆる処理を用いて成し遂げられ得る。
【０１２６】
当業者に周知である従来の硫化法は、通常は横断床反応領域において硫化水素の存在下で１５０〜８００℃の範囲の温度、好ましくは２５０〜６００℃の範囲の温度まで触媒を加熱することからなる。
【０１２７】
本発明の触媒は、有利には、多量の硫黄及び窒素を含有する真空蒸留物型留分の水素化分解に使用され得る。所望の生成物は中間留分及び／又は石油である。有利には、水素化分解は粘度指数９５〜１５０の範囲を有する基油の製造と、改良された中間留分製造工程中の予備水素化処理工程と組み合わせて使用される。
【０１２８】
（水素化分解法）
本発明はまた、本発明の水素化分解触媒を用いた水素化分解法に関する。
【０１２９】
水素化分解条件（例えば、温度、圧力、水素再利用率、または毎時空間速度）は、供給原料の性質、所望の生成物の品質及び精油業者が利用可能な設備によって大きく変わり得る。温度は、通常且つ有利には、２００℃超であり、好ましくは２５０〜４８０℃の範囲である。圧力は有利には０．１ＭＰａ超であり、好ましくは１ＭＰａ超である。水素再利用率は供給原料１リットルあたり、有利には最小で５０（水素標準リットル）であり、好ましくは８０〜５０００水素標準リットルである。毎時空間速度は、有利には、毎時、０．１〜２０供給原料容積／触媒容積の範囲である。
【０１３０】
本発明による水素化分解法は、有利には、穏やかな水素化分解（mild hydrocracking）から高圧水素化分解までの圧力と転化の範囲をカバーする。
【０１３１】
用語「穏やかな水素化分解」とは、有利には、中程度の転化率、一般的には５５％未満、好ましくは４０％未満をもたらし、低圧、一般的には、２〜１２ＭＰａの範囲、好ましくは２〜６ＭＰａの範囲で機能する水素化分解を意味する。
【０１３２】
用語「高圧水素化分解」とは、有利には、高い転化率、一般的には５５％超をもたらし、高圧、一般的には６ＭＰａ超で操作する水素化分解を意味する。
【０１３３】
本発明の触媒は、有利には、単独で、或いは１個以上の反応器内の１個以上の触媒床中で、ワンススルー（onece-through）水素化分解法において、転化されていないフラクションの液体の再利用を行うか行わないかにに関わらず使用され得、場合によっては本発明の触媒の上流に位置する水素化精製（hydrorefining）触媒と組み合わせて使用され得る。
【０１３４】
２つの反応帯域の間に中間分離が入っている二工程水素化分解レイアウトでは、本発明の触媒は、有利には、本発明の触媒の上流に位置する水素化精製触媒と組み合わせるか組み合わされないで、第二反応帯域中の１以上の反応器内の１又は複数の触媒床で使用される。
【０１３５】
（ワンススルー方法）
ワンススルー水素化分解は、有利には、第１の場所においておよび一般に、適した水素化分解触媒に送る前に供給原料の水素化脱窒および強力な脱硫を行うことを目的とする強力な水素化精製を含む（特に、この水素化分解触媒がゼオライトを含む場合）。供給原料の前記強力な水素化精製は、供給原料のより軽質なフラクションへの制限された転化のみを含み、これは、依然として不十分であり、それ故に、より活性な水素化分解触媒を用いて完了されなければならない。しかし、二種類の触媒の間には分離がないことに留意されるべきである。反応器からの流出液は有利には、すべて適した水素化分解触媒上に流入され、その後になってから初めて、形成された生成物が分離され得る。このバージョンの水素化分解は、「ワンススルー」と呼ばれており、供給原料のより強力な転化を目的として、反応器に向かう未転化フラクションへの再利用を有利には伴うバリエーションを有する。
【０１３６】
穏やかな（mild）又は中程度の（moderate）の水素化分解とも呼ばれる、部分水素化分解の第１の実施形態において、転化度は有利には５５％未満、好ましくは４０％未満である。本発明の触媒は、その後有利には、通常２３０℃以上、好ましくは３００℃以上、一般には最高で４８０℃及び通常は３５０〜４５０℃の範囲の温度で使用される。圧力は有利には２ＭＰａ超、好ましくは３ＭＰａ超で、かつ１２ＭＰａ未満、好ましくは１０ＭＰａ未満である。水素量は有利には、供給原料の体積（リットル）あたり少なくとも水素１００標準リットルの範囲であり、好ましくは供給原料の体積（リットル）あたり水素２００〜３０００標準リットルの範囲である。毎時空間速度は、有利には、０．１５〜１０ｈ−１の範囲である。これらの条件下に、本発明の触媒は市販の触媒よりも転化率、水素化脱硫及び水素化脱窒に関して優れた活性を有している。
【０１３７】
第２の実施形態において、水素化分解は高圧（全圧力が６ＭＰａ超）で行われ、転化度は有利には５５％超である。次いで、本発明の方法は、温度が有利には２３０℃以上、好ましくは３００〜４８０℃の範囲、更に好ましくは３００〜４４０℃の範囲で、圧力が５ＭＰａ超、好ましくは７ＭＰａ超、非常に好ましくは１０ＭＰａ超、より一層好ましくは１２ＭＰａ超で、水素の最小量が供給原料の体積（リットル）あたり１００Ｎｌ、好ましくは２００〜３０００Ｎｌ／ｌ（供給原料）の範囲で、毎時空間速度が通常０．１５〜１０ｈ−１の範囲で機能する。
【０１３８】
（二工程方法実施形態）
二工程水素化分解法は、有利には、第１工程を含み、その目的はワンススルー方法の場合のように供給原料の水素化精製を実施するだけでなく、通常は４０〜６０％程度の供給原料の転化率も達成することである。第１工程からの流出液はその後、有利には、一般に中間分離と呼ばれる分離（蒸留）に供され、この目的は未転化フラクションから転化生成物を分離することである。二工程水素化分解法の第２工程では、第１工程で転化されていない供給原料のフラクションのみが処理される。この分離は、二工程水素化分離方法が中間留分（灯油＋ディーゼル）に対してワンススルー方法よりも選択的であり得ることを意味する。実際、転化生産物の中間分離は、第２工程において水素化分解触媒上でそれらがナフサ及びガスに「過剰分解（overcracked）」されるのを阻止する。更に、第２工程で処理された供給原料の未転化フラクションは通常、非常に少量の硫黄及びＮＨ３ならびに窒素含有有機化合物を含んでおり、それは通常２０重量ｐｐｍ又は更には１０重量ｐｐｍ未満であることが留意されるべきである。
【０１３９】
二工程水素化分解法の第２工程で使用される触媒は、好ましくは第VIII族の貴金属をベースとする触媒であり、更に好ましくは白金及び／又はパラジウムをベースとする触媒である。
【０１４０】
石油留分の転化方法が二工程で行われる場合、本発明の触媒が有利には第二工程で使用される。
【０１４１】
第１実施形態では、本発明の方法は有利には、例えば既に水素化処理された硫黄及び窒素の含有量が高い真空蒸留型留分を部分的に（すなわち、穏やかに又は中程度に）、有利には中程度の圧力条件下で、水素化分解するのに使用され得る。この水素化分解態様において、転化度は５５％未満、好ましくは４０％未満である。第１工程の触媒は、有利には、当業者に知られたあらゆる水素化処理触媒であってもよい。この水素化処理触媒は有利には、マトリクスを含んでおり、好ましくはアルミナと水素化機能を有する少なくとも１種の金属とをベースにしたものである。この水素化機能は、第VIII族金属及び第VIB族金属から選択される、例えば、特にニッケル、コバルト、モリブデン及びタングステンから選択される、単独でまたは組み合わせて使用される少なくとも１種の金属または金属化合物によって提供される。さらに、前記触媒は場合によっては、リン及びホウ素を含んでもよい。
【０１４２】
第１工程は有利には、３５０〜４６０℃、好ましくは３６０〜４５０℃の温度、少なくとも２ＭＰａ、好ましくは３ＭＰａの全圧、０．１〜５ｈ−１、好ましくは０．２〜２ｈ−１の毎時空間速度、少なくとも１００Ｎｌ／ｌ（供給原料）、好ましくは２６０〜３０００Ｎｌ／ｌ（供給原料）の水素量で行われる。
【０１４３】
本発明の触媒を用いて行う転化工程（又は第２工程）では、温度は有利には２３０℃以上であり、通常は３００〜４８０℃の範囲であり、好ましくは３３０〜４５０℃の範囲である。圧力は有利には、少なくとも２ＭＰａ、好ましくは３ＭＰａであり、且つ１２ＭＰａ未満、好ましくは１０ＭＰａ未満である。水素量は、有利には、最小１００Ｎｌ／ｌ（供給原料）、好ましくは２００〜３０００Ｎｌ／ｌ（供給原料）の範囲である。毎時空間速度は有利には、通常０．１５〜１０ｈ−１の範囲である。このような条件下に、本発明の触媒は、市販の触媒よりも、転化率、水素化脱硫及び水素化脱窒に関する優れた活性と中間留分に対する優れた選択性とを有している。この触媒の耐用期間も、中程度の圧力の範囲内において改善されている。
【０１４４】
別の二工程実施形態において、本発明の触媒は、少なくとも６ＭＰａの高圧条件下で水素化分解を行うのに利用され得る。処理された留分は、例えば、既に水素化処理された硫黄及び窒素の含有量が多い真空蒸留型のものである。この水素化分解態様において、転化度は５５％超である。この場合、石油留分の転化方法は有利には２工程で行われ、本発明の触媒は第２工程で用いられる。
【０１４５】
第１工程の触媒は、有利には、当業者に知られたあらゆる水素化処理触媒であってもよい。この水素化処理触媒は有利には、好ましくはアルミナと水素化機能を有する少なくとも１種の金属とをベースとするマトリクスを含んでいる。この水素化処理機能は、第VIII族金属及び第VIB族金属（例えば特にニッケル、コバルト、モリブデン及びタングステン）から選択される、単独で又は組み合わせて使用される、少なくとも１種の金属又は金属化合物によって提供される。さらに、この触媒は場合によっては、リン及びホウ素を含んでもよい。
【０１４６】
第１工程は有利には、３５０〜４６０℃、好ましくは３６０〜４５０℃の温度、３ＭＰａ超の圧力、０．１〜５ｈ−１、好ましくは０．２〜２ｈ−１の毎時空間速度、少なくとも１００Ｎｌ／ｌ（供給原料）、好ましくは２６０〜３０００Ｎｌ／ｌ（供給原料）の水素量で行われる。
【０１４７】
本発明の触媒を用いて行う転化工程（又は第２工程）では、温度は有利には２３０℃以上、通常は３００〜４８０℃の範囲、好ましくは３００〜４４０℃の範囲である。圧力は有利には、５ＭＰａ超、好ましくは７ＭＰａ超、更に好ましくは１０Ｍｐａ超、更により一層好ましくは１２ＭＰａ超である。水素の量は、有利には、最小１００Ｎｌ／ｌ（供給原料）、好ましくは２００〜３０００Ｎｌ／ｌ（供給原料）の範囲である。毎時空間速度は有利には、通常０．１５〜１０ｈ−１の範囲である。
【０１４８】
このような条件下では、本発明の触媒は、市販の触媒よりも、転化率に関する優れた活性と中間留分に対する優れた選択性とを有しており、更に、市販の触媒に比べてゼオライトの含有量は相当低い。
【０１４９】
有利には本発明による水素化分解方法を用いる石油の製造方法において、その操作は特許US-A-5 525 209に開示されているように行われ、第１水素化処理工程は、粘度指数９０〜１３０を有し窒素及びポリ芳香族化合物の量が低減した流出液を生じさせることができる条件下で行われる。その後に続く水素化分解工程では、流出液は有利には、操作者が所望する粘度指数になるよう粘度指数の値を調整するように本発明に従って処理される。
【０１５０】
以下の実施例は本発明を例証するものであるが、その範囲に限定するものではない。
【０１５１】
（実施例１）
・ＣＯＫ‐７ゼオライト及びシリカ‐アルミナを含む水素化分解触媒Ｃ１（本発明に合致する）；
・ＣＯＫ‐７ゼオライト、ＺＢＭ‐３０ゼオライト及びシリカ‐アルミナを含む水素化分解触媒Ｃ２（本発明に合致する）；
・シリカ‐アルミナのみを含む触媒Ｃ３（本発明に合致しない）；および
・Ｙゼオライト及びシリカ‐アルミナを含む触媒Ｃ４（本発明に合致しない）
の調製。
【０１５２】
ＣＯＫ‐７ゼオライトは、トリエチレンテトラミン有機テンプレートを用いてEP‐1 702 888 A1に記載されているようにして合成された。次に、このＣＯＫ‐７ゼオライトを乾燥空気流下５５０℃で１２時間にわたって焼成した。得られたＨ‐ＣＯＫ‐７ゼオライト（酸型）のＳｉ／Ａｌ比は５２であり、Ｎａ／Ａｌ比は０．００２未満であった。
【０１５３】
ＺＢＭ‐３０ゼオライトは、トリエチレンテトラミン有機テンプレートを用いてＢＡＳＦのEP‐A‐0046504に記載されているようにして合成された。次に、このＺＢＭ‐３０ゼオライトを乾燥空気流下５５０℃で１２時間にわたって焼成した。得られたＨ‐ＺＢＭ‐３０ゼオライト（酸型）のＳｉ／Ａｌ比は４５であり、Ｎａ／Ａｌ比は０．００１未満であった。
【０１５４】
シリカ‐アルミナ前駆体ＳＡ１を次のように調製した：特許US‐A‐3 124 418に記載されているようにしてアルミナ水和物を調製した。ろ過後、新たに調製された沈殿物（Ｐ１）を、脱カチオン樹脂（decationizing resin）上で交換することにより調製されたケイ酸溶液と混合した。最終固体においてＡｌ２Ｏ３７０％‐ＳｉＯ２３０％の組成になるように２つの溶液の割合を調整した。この混合物を市販のコロイダルミルにおいて、ミルからの出口における懸濁液中の硝酸の量が混合されたシリカ‐アルミナ固体に対して８％になるような硝酸の存在下で迅速に均質化した。次に、懸濁液（Ｐ２）をスプレードライヤーにおいて３００℃から６０℃へと従来のように乾燥させた。調製された粉末をＺアームミキサにおいて無水生成物に対して硝酸８％の存在下で成形した。直径１．４ｍｍのオリフィスが設けられたダイ中にペーストを通過させることによって押出を行った。１００％シリカ‐アルミナを含む得られた押出物Ｅ１を１５０℃で乾燥させ、次いで５５０℃で焼成し、その後、水蒸気の存在下７５０℃で焼成した。
【０１５５】
次に、５ｇの上記ＣＯＫ‐７ゼオライトと、１５ｇの上記シリカ‐アルミナ前駆体Ｐ２とを混合した。押出機に投入する前にその混合物を混合した。この粉末状のゼオライトを湿潤させ、６６％硝酸（乾燥ゲル１ｇあたり７重量％の酸）の存在下、マトリクスの懸濁液に添加し、次いで１５分間にわたり混合した。混合後、得られたペーストを、直径１．４ｍｍの円筒状オリフィスを有するダイに通過させた。次いで、この押出物を空気中１２０℃で終夜乾燥させ、空気中５５０℃で焼成した。押出物Ｅ２は２０重量％のＣＯＫ‐７ゼオライト及び８０重量％のシリカ‐アルミナを含んでいた。
【０１５６】
次に、３ｇのＣＯＫ‐７ゼオライト、２ｇの上記ＺＢＭ‐３０ゼオライト、及び１５ｇの上記シリカ‐アルミナ前駆体Ｐ２を混合した。押出機に投入する前にその混合物を混合した。ゼオライト粉末を湿潤させ、６６％硝酸（乾燥ゲル１ｇあたり７重量％の酸）の存在下、マトリクスの懸濁液に添加し、次いで１５分間にわたり混合した。混合後、得られたペーストを、直径１．４ｍｍの円筒状オリフィスを有するダイに通過させた。次いで、この押出物を空気中１２０℃で終夜乾燥させ、空気中５５０℃で焼成した。押出物Ｅ３は２０重量％のゼオライト（６０％ＣＯＫ‐７＋４０％ＺＢＭ‐３０）及び８０重量％のシリカ‐アルミナを含んでいた。
【０１５７】
次いで、押出物Ｅ１、Ｅ２及びＥ３にヘプタモリブデン酸アンモニウム、硝酸ニッケル及びオルトリン酸の水溶液を乾式含浸させ、空気中１２０℃で終夜乾燥させ、空気中５５０℃で最終的に焼成した。得られた触媒Ｃ１、Ｃ２及びＣ３中の酸化物としての重量含量は、３．０重量％のＮｉＯ、１４．０重量％のＭｏＯ３及び４．６重量％のＰ２Ｏ５であった。
【０１５８】
ＣＯＫ‐７ゼオライトの代わりにＹゼオライトを用いると、触媒Ｃ４は触媒Ｃ１と同じになった。使用されたＹゼオライトは、参照記号ＣＢＶ７８０を有する市販のゼオライト（Zeolyst International）であった。Ｓｉ／Ａｌ比は４３．５であり、Ｎａ／Ａｌ比は０．００４未満であった。
【０１５９】
（実施例２）
（真空蒸留物の水素化分解における触媒の評価）
真空蒸留物の水素化分解に関して、高転化率水素化分解条件（６０〜１００％）下で触媒Ｃ１、Ｃ２、Ｃ３及びＣ４を評価した。石油供給原料は水素化処理された真空蒸留物であり、以下の主要な特徴を有している。
【０１６０】
・密度（２０／４）            ０．８６１０
・硫黄（重量ｐｐｍ）          １２
・窒素（重量ｐｐｍ）          ４
・模擬蒸留：
初留点                  １８０℃
１０％点                ２７５℃
５０％点                ４４３℃
９０％点                ５３７℃
終留点                  ６１１℃
この供給原料は、第VIB族からの１種の元素及び第VIII族の１種の元素をアルミナ上に担持されて含むAXENSにより販売されているＨＲ４４８の触媒上で真空蒸留物を水素化処理することにより得られた。
【０１６１】
Ｈ２Ｓの前駆体である硫黄含有化合物（ＤＭＤＳ）とＮＨ３の前駆体である窒素含有化合物（アニリン）とを水素化処理された供給原料に加えて、第２水素化分解工程中に存在するＨ２Ｓ及びＮＨ３の分圧をシミュレートした。次いで、２．５％の硫黄と１４００ｐｐｍの窒素とを供給原料に追加した。こうして調製された供給原料を、５０ｍｌの触媒Ｃ１、Ｃ２又はＣ３が導入された固定床反応器を備えた水素化分解試験装置に上昇流供給様式（upflow feed mode）で注入した。供給原料の注入前に、触媒は軽油＋ＤＭＤＳ＋アニリンの混合物を用いて３２０℃未満で硫化された。現場（in‐situ）又は現場外（ex‐situ）のいかなる硫化方法であっても適していることに留意されたい。一旦硫化が行われると、上記供給原料は転換され得た。試験装置の操作条件は以下の通りである。
【０１６２】
・全圧                １４．９ＭＰａ
・触媒                ５０ｍｌ
・温度  所望の転化が得られるように調整した；
・水素流量            ５０Ｎｌ／ｈ
・供給原料流量        ５０ｃｍ３／時間
触媒性能は、８０％の総転化度（gross degree of conversion）を達成可能な温度と１５０〜３８０℃の中間留分の総選択性として表された。これらの触媒性能は安定期の後の、通常最短で４８時間後の触媒について測定された。
【０１６３】
総転化度（gross conversion：ＧＣ）は：
ＧＣ＝流出液中の３８０℃、の重量％
であった。
【０１６４】
中間留分の総選択性（gross selectivity：ＧＳ）は：
ＧＳ＝１００×（流出物中の（１５０〜３８０℃）のフラクションの重量）／（流出物中の３８０℃フラクションの重量）
となった。
【０１６５】
得られた中間留分は沸点が１５０〜３８０℃の生成物からなっていた。
【０１６６】
以下の表１は、触媒Ｃ１及びＣ２の反応温度ならびに総選択性を示す。
【０１６７】
表１からは、シリカ‐アルミナにＣＯＫ‐７を加えると、触媒の活性及び中間留分の選択性の両方が改善され得ることがわかる。
【０１６８】
【表１】
2011508667.tif 000002
【０１６９】
表２からは、シリカ‐アルミナにＣＯＫ‐７を加えると、Ｙゼオライトに比して、等転化（iso-conversion）においては中間留分の選択率が改善され得ることがわかる。
【０１７０】
【表２】
2011508667.tif 000003
【国際調査報告】
2011508667.tif 000004
2011508667.tif 000005
2011508667.tif 000006
2011508667.tif 000007
2011508667.tif 000008
2011508667.tif 000009